(57)【特許請求の範囲】
【請求項１】
水蒸気透過性裏打層と、少なくとも１０質量％のスチレンブロックコポリマーおよび少なくとも２０質量％のロジンのエステル樹脂からなる外相と１０質量％の親水性水膨潤性粒子の分散内相とからなる粘着剤層とを含んでなり、２４時間の水蒸気透過率が、少なくとも５０ｇ／ｍ2である、皮膚プラスター。
【請求項２】
裏打層のための材料が、ポリエチレンフィルム、ポリプロピレンフィルム、ポリ塩化ビニルフィルム、ポリエーテルアミドフィルム、ポリアミドフィルム、ポリエステルフィルム、エチレン酢酸ビニルフィルム、織布、ニット、発泡体およびポリウレタンフィルムを含む群より選択されることを特徴とする、請求項１に記載の皮膚プラスター。
【請求項３】
裏打層が、微孔性であるかまたは穿孔処理されていることを特徴とする、請求項１または２に記載の皮膚プラスター。
【請求項４】
スチレンブロックコポリマーが、スチレン−オレフィン−スチレンブロックコポリマーからなる群より選択されることを特徴とする、請求項１〜３のいずれか１項に記載の皮膚プラスター。
【請求項５】
オレフィンブロックが、イソプレン、ブタジエン、エチレン、ブチレン、ポリイソブチレンを含む群より選択される１つまたはそれ以上の化合物をベースにしていることを特徴とする、請求項４に記載の皮膚プラスター。
【請求項６】
スチレンブロックコポリマーが、スチレン−イソプレン−スチレンブロックコポリマーであることを特徴とする、請求項１〜５のいずれか１項に記載の皮膚プラスター。
【請求項７】
ロジンのエステル樹脂が、ロジンとグリセリンのエステル、ロジンとペンタエリスリトールとのエステルおよびロジンとグリコールとのエステルを含む群より選択されることを特徴とする、請求項１〜６のいずれか１項に記載の皮膚プラスター。
【請求項８】
ロジンのエステル樹脂が、１つまたはそれ以上の樹脂酸のエステルであることを特徴とする、請求項１〜７のいずれか１項に記載の皮膚プラスター。
【請求項９】
親水性水膨潤性粒子が親水コロイドであることを特徴とする、請求項１〜８のいずれか１項に記載の皮膚プラスター。
【請求項１０】
親水性水膨潤性粒子が、セルロース、キトサン、ペクチン、アラビアゴム、グアー種子粉末、イナゴマメ種子粉末、寒天、カラゲナン、アルギネート、ゼラチン、カゼイネート、デキストリン、キサンタン、ポリアクリル酸、ポリビニルアルコール、ポリ酢酸ビニル、ポリヒドロキシアルキルアクリレート、ポリヒドロキシアルキルメタクリレート、ポリアクリルアミド、ポリスチレンスルホネート、ポリビニルピロリドン、ポリグリコールおよびこれらのポリマーの混合物からなる化合物群より選択される材料からなることを特徴とする、請求項１〜９のいずれか１項に記載の皮膚プラスター。
【請求項１１】
粘着剤層が、３００μｍより厚くないことを特徴とする、請求項１〜１０のいずれか１項に記載の皮膚プラスター。
【請求項１２】
皮膚プラスターの吸収能が、少なくとも４０ｇ／ｍ2／６ｈであることを特徴とする、請求項１〜１１のいずれか１項に記載の皮膚プラスター。
【請求項１３】
さらに吸収性カバーを有することを特徴とする、請求項１〜１２のいずれか１項に記載の皮膚プラスター。
【請求項１４】
裏打層に面するその表面上の粘着剤層を完全にかまたは部分的にカバーする、単一パートまたは複数パートの取り外し可能な保護層または保護フィルムをさらに有することを特徴とする、請求項１〜１３のいずれか１項に記載の皮膚プラスター。
【請求項１５】
少なくとも一つの抗ウイルス性活性成分を含んでなることを特徴とする、請求項１〜１４のいずれか１項に記載の皮膚プラスター。
【請求項１６】
抗ウイルス性活性成分が、アシクロビル、バラシクロビル、ペンシクロビル、ファムシクロビル、ブリブジン、アデニンアラビノシド、ホスホノギ酸、ケイ酸、ｎ−ドコサノールおよびイドクスウリジンを含む群より選択されることを特徴とする、請求項１５に記載の皮膚プラスター。
【請求項１７】
活性成分の含有量が、０.１〜２０質量％（前記粘着剤層の質量に基づく）であることを特徴とする、請求項１５または１６に記載の皮膚プラスター。
【発明の詳細な説明】
【技術分野】
【０００１】
本発明は、皮膚プラスター、すなわち生体の表面領域を覆うためのプラスターであって、特許文献１のように、皮膚に粘着し得る皮膚プラスターに関する。
【０００２】
本発明は、特に高い水蒸気透過性を持つ皮膚プラスターに関する。
【背景技術】
【０００３】
通常、傷または圧覚点を、治療するかまたは予防するためのプラスターは、裏打層および粘着剤層を含む。この裏打層は閉塞性、すなわち水蒸気に対して非透過であり、結果としてその皮膚プラスターの下（＝皮膚プラスターの適用部位領域）に望ましくない水分の増加を引き起こし、装着時間を短くさせる、皮膚の炎症を引き起こす。
【０００４】
皮膚プラスターを介して皮膚の表面上で生じた水分の蒸発を可能にする、水蒸気透過性を増加させた皮膚プラスターを開発するための多くの試みがなされている。結果として、望ましくない水分の蓄積およびそれに関連する皮膚プラスターの剥離または皮膚プラスターの下の細菌レベルの増加を避けることができる。  
【０００５】
水蒸気透過性皮膚プラスターを開発する際の当業者にとっての問題は、皮膚に適合する感圧性粘着材を提供すると同時に、高い粘着力および高い水蒸気透過率および／または水−吸収能を有するということである。
【０００６】
先行技術は、例えば、実質的に完全に水溶性ポリマーをベースにした水分含有粘着材を開示している。しかしながら、水分含有粘着材の粘着力は、不十分であると認められている。さらに、水溶性ポリマーをベースにした粘着剤層を備える皮膚プラスターは、粘着剤層が乾燥するとその粘着力が失われるために、装着後数時間のうちに剥離する。
【０００７】
先行技術はまた、非閉塞性皮膚プラスターを製造するための親水コロイド粘着剤も記載している。従来の親水コロイド粘着剤は、慣例的にさらなる天然の生成物を加えた植物ゴム（ｖｅｇｅｔａｂｌｅ  ｇｕｍ）から製造され、概して厚い層で適用される。このような接着剤は、例えば、人工肛門用排泄袋（ｃｏｌｏｓｔｏｍｙ  ｂａｇ）用の端部粘着剤として用いられる。
【０００８】
特に適切な親水コロイド粘着剤は、特許文献２に、具体的には、ポリイソブチレンおよび水性液体中で膨潤し得る１種またはそれ以上の親水コロイドを含む粘着剤が記載されている。
【０００９】
親水コロイド粘着剤のさらなる例は、特許文献３および特許文献４より公知である。
【００１０】
特許文献５は、少なくとも１種の親水コロイドが分散されている外部の連続層のベースとして、少なくとも１つの架橋エラストマーを含む、人工肛門用排泄袋のためのシール材料を開示している。このエラストマーは、スチレン−オレフィン−スチレンブロックコポリマーまたはエチレン−プロピレンブロックコポリマーであり得る。さらに、その外相は、ジシクロペンタジエン、α−ピネンまたはβ−ピネンのポリマーおよびコポリマーの群由来の粘着剤を含む。
【００１１】
特許文献６は、弾性フィルムおよび弱い弾性粘着剤からなる皮膚プラスターに関する。この粘着剤は以下を含む：
（Ｉ）以下を含む連続相
（ａ）スチレン−イソプレン−スチレンブロックコポリマーまたはエチレン−プロピレンブロックコポリマーの形態での物理的に架橋されたエラストマー、
（ｂ）シクロペンタジエン、ジシクロペンタジエン、α−ピネンおよび／またはβ−ピネンのポリマーまたはコポリマーの形態での炭化水素樹脂、
（ｃ）抗酸化剤、
（ｄ）場合により、１種またはそれ以上の鉱油からなるエキステンダー油、および
（ｅ）場合により、エラストマーに対して極性の可塑剤であって、例えば、ポリエチレングリコールもしくはポリプロピレングリコールのエステル、または好ましくは脂肪族アルコールを含む２塩基もしくは他塩基カルボン酸のエステル、ならびに
（ＩＩ）その連続相中に分散され、１種またはそれ以上の水膨潤性親水コロイドを含む、相。
【００１２】
裏打層を形成する弾性フィルムは、水不透過性であるべきであり、好ましくは弾性のある、水不透過性ポリウレタンフィルムが与えられる。
【００１３】
皮膚プラスターの場合における粘着剤は、比較的薄い層の形態であって、０．２５〜３ｍｍの厚さ、好ましくは約１．１ｍｍの厚さで存在し得る。
【００１４】
より近年、水膨潤性粒子の添加を伴うかまたは伴わない、非常に薄い皮膚プラスターもまた開発されている。例えば、特許文献７は、ウイルス媒介性障害の治療用の薄く、非閉塞性の皮膚プラスターを開示している。これらの皮膚プラスターは、裏打層および親水コロイド粒子を本質的に含まない粘着剤層を含む。この皮膚プラスターは、報告によると、わずか１０〜１５００μｍの厚さを有しており、粘着剤層が２０〜２００μｍの厚さであり得ることが記載されている。
【００１５】
特許文献８は、水蒸気透過性裏打層および皮膚親和性の親水コロイド粒子含有粘着剤層を有する皮膚プラスターを記載している。これらの皮膚プラスターの粘着剤層の厚さは少なくともその皮膚プラスターの端部領域において２０〜３００μｍであり、皮膚プラスターの水蒸気透過率は２００〜１０００ｇ／ｍ2であり、皮膚プラスターの水分吸収率は、４０〜６００ｇ／ｍ2／６ｈである。
【００１６】
しかしながら、このプラスターは十分に高い水蒸気透過率と組み合わせて満足のいく粘着力を有してはいないことが当業者に公知である。
【先行技術文献】
【特許文献】
【００１７】
【特許文献１】特許出願ＤＥ１０  ２００９  ０３２  ８６６．１．
【特許文献２】米国特許第３，３３９，５４６号
【特許文献３】米国特許第４，２３１，３６９号
【特許文献４】米国特許第４，３６７，７３２号
【特許文献５】米国特許第４，２３１，３６９号
【特許文献６】米国特許第４，３６７，７３２号
【特許文献７】ＷＯ２００６／１３０４６１  Ａ１
【特許文献８】ＷＯ  ２００５／０５１３３３  Ａ１
【発明の概要】
【発明が解決しようとする課題】
【００１８】
従って、本発明の目的は、高い水−上記透過性と相まって良好な粘着力を有する、皮膚プラスターを提供することであった。
【課題を解決するための手段】
【００１９】
驚いたことに、この目的は、水蒸気透過性材料から作られる裏打層（好ましくはポリウレタンのフィルム）と、少なくとも１０質量％のスチレンブロックコポリマーおよび少なくとも２０質量％のロジンのエステル樹脂を含む外部相中に１０質量％の親水性で水膨張性粒子の分散内相を含む粘着剤層とを含む皮膚プラスターによって達成される。
【００２０】
本発明に従う皮膚プラスターの裏打層は、水蒸気透過性である。原則的に裏打層に適切な材料としては、例えばポリエチレンまたはポリプロピレンでできたポリオレフィンフィルム、ポリ塩化ビニルフィルム、ポリエーテルアミドフィルム、ポリアミドフィルム、ポリエステルフィルム、エチレン酢酸ビニルフィルム、織布、ニット、発泡体およびポリウレタンフィルムである。本発明の文脈において、用語「フィルム」は、ポリマーフィルムおよびポリマー箔の両方に用いられる。
【００２１】
裏打層は、モノシリックであり得るが、水蒸気透過性を有している。しかしながら、その裏打層はまた、別の水蒸気透過性ポリマーフィルムを水蒸気透過性とするために、微孔性であるかまたは穿孔処理され得る。
【００２２】
好ましくは、この裏打層は、不透水性であるが、水蒸気−透過性である。
【００２３】
裏打層に好ましい材料は、低摩擦で可とう性のポリマーフィルムである。裏打層に特に好ましい材料は、水蒸気透過性ポリウレタンフィルムである。
【００２４】
その裏打層は、企図される用途に応じて適切な厚さを有する。より薄い裏打層の使用により、皮膚プラスターに、より良好な可とう性および身体の表面への適合能力がもたらされる。
【００２５】
好ましくは、その裏打層は３０μｍ未満の厚さ、特に好ましくは２０μｍ未満の厚さ、および非常に特に好ましくは１８μｍ未満の厚さを有する。この裏打層は１５μｍ未満の厚さ、例えば１２μｍの厚さを有することさえも可能である。
【００２６】
この裏打層の水蒸気透過率は、少なくとも２００ｇ／２４時間、好ましくは少なくとも８００ｇ／２４時間である。この水蒸気透過率は、１３００ｇ／２４時間まで、好ましくは６０００ｇ／２４時間までである。
【００２７】
本発明に従う皮膚プラスターの粘着剤層は、連続的な外相とこの外相に分散している内相を有する粘着材からなる。この連続的な外相は、少なくとも１０質量％のスチレンブロックコポリマーおよび少なくとも２０質量％のロジンのエステル樹脂を含む。この質量％データは、粘着材の質量を参照する。内相は、親水性水膨潤性粒子からなり、少なくとも１０質量％の粘着材質量を構成している。
【００２８】
本発明に従う皮膚プラスターの粘着剤層用の粘着材は、スチレンブロックコポリマーを含む。このスチレンブロックコポリマーは、好ましくはスチレン−オレフィン−スチレンブロックコポリマーの群からのエラストマーである。このオレフィンブロックは、イソプレン、ブタジエン、他の短鎖アルカジエンもしくはアルカン（例えば、エチレン、ブチレンの混合物）またはポリイソブチレンをベースにすることができ、これらの化合物の組み合わせもまた可能である。外相に特に好ましいスチレンブロックコポリマーは、スチレン−イソプレン−スチレンブロックコポリマーである。
【００２９】
本発明に従う皮膚プラスターの粘着剤層用の粘着材は、少なくとも１種のロジンのエステル樹脂を含む。
【００３０】
ロジンは、針葉樹のバルサムから得られる天然樹脂である。それは、蒸留のできない針葉樹バルサムの固体残渣である。蒸留物は、テレビン油と呼ばれ、主要成分としてα−ピネンおよびβ−ピネンを含む。ロジンは、樹脂酸とテルペンの混合物からなる。ロジンの主要成分は、アビエチン酸およびピマール酸のような酸化が容易な樹脂酸である。ロジンの樹脂酸をペンタエリスリトール、グリセリンまたはグリコールのようなポリオールと反応させることで、ロジンのエステル樹脂とも呼ばれる、いわゆるロジンエステルが得られる。
【００３１】
従って、本発明の文脈内での用語「ロジンのエステル樹脂」はまた、樹脂酸のエステル、特にアビエチン酸および／またはピマール酸のエステルを含み、明白に、ペンタエリスリトール、グリセリンまたはグリコール属とのエステルも含む。
【００３２】
ロジンエステルの製造は、通常非常に高い温度（２５０〜３００℃）で、溶融状態でのバッチプロセスによって行う。
【００３３】
好ましくは、本発明に従う皮膚プラスター用のロジンのエステル樹脂は、グリセリンのエステル、ペンタエリスリトールのエステルまたはこれらのエステルの混合物である。
【００３４】
本発明に従う皮膚プラスターの粘着剤層用の粘着材は、親水性水膨潤性粒子を含む。好ましくは、この親水性水膨潤性粒子は、親水コロイド粒子である。
【００３５】
「親水コロイド」は、コロイドのように水に溶解し、ゲル形成について高い能力を示す、多糖類およびタンパク質の大きい群を意味すると理解される。実質的には全ての親水コロイドは天然由来である。これらは天然に存在する親水性ポリマーであるかまたはそれらの化学修飾変異体であるかのいずれかである。親水コロイドとしては、例えば、デンプン、カルボキシメチルセルロースのようなセルロース、キトサン、ペクチン、アラビアゴム、グアー種粉末、イナゴマメ種子粉末、寒天、カラゲナン、アルギネート、ゼラチン、カゼイネート、デキストリンおよびキサンタンが挙げられる。
【００３６】
親水性水膨潤性粒子について、同一または異なるモノマーの合成ポリマーもまた適切である。適切な親水性水膨潤性粒子は、例えば、ポリアクリル酸、ポリビニルアルコール、ポリ酢酸ビニル、ポリヒドロキシアルキルアクリレート、ポリヒドロキシアルキルメタクリレート、ポリアクリルアミド、ポリスチレンスルホネート、ポリビニルピロリドン、ポリグリコール、コポリマー、グラフトコポリマーおよびこれらのポリマーの混合物からなり得る。
【００３７】
この親水性水膨潤性粒子は、１２５μｍ未満の平均サイズを有しており、それらは、好ましくは１００μｍより小さく、特に好ましくは７５μｍより小さく、および非常に特に好ましくは５０μｍより小さい。
【００３８】
粘着剤層中の親水性水膨潤性粒子の含有量により、本発明に従う皮膚プラスターについて、湿潤創傷治癒のための良好な条件を達成することが可能となる。  
【００３９】
本発明に従う皮膚プラスターの粘着剤層は、比較的厚く、例えば１ｍｍまで、好ましくは３ｍｍまで、特に好ましくは５ｍｍまでであり得る。
【００４０】
しかしながら、好ましい実施態様に従って、本発明に従う皮膚プラスターの粘着剤層は、３００μｍより厚くなく、好ましくは２００μｍより厚くなく、特に好ましくは１５０
μｍより厚くなく、および非常に特に好ましくは１００μｍより厚くない、比較的薄い層である。この粘着剤層の厚さに与えられ得るより低い限界値は、２５μｍ、好ましくは３０μｍである。薄い粘着剤層は、得られる皮膚プラスターも薄く、従ってより可とう性であることから好ましい。
【００４１】
本発明に従う皮膚プラスターの粘着剤層の厚さは、皮膚プラスターの表面全体を一定に覆うことが必須であり得る。しかしながら、好ましい実施態様において、この粘着剤層は、その皮膚プラスターの真ん中が、端部領域よりも厚い。皮膚プラスターの端部に向かって次第に細くなっている粘着剤層は、その皮膚プラスターが皮膚からめくれ上がることを避け、装着時間を延長することが可能となる。しかしながら、薄い粘着剤層の場合には、可能な装着時間が有意に損なわれることなしに、端部の領域を細くしないことも可能である。
【００４２】
本発明に従う皮膚プラスターは、水蒸気透過性である。本発明に従う皮膚プラスターの水蒸気透過率は、２４時間で、少なくとも５０ｇ／ｍ2、好ましくは少なくとも８０ｇ／ｍ2、特に好ましくは少なくとも１００ｇ／ｍ2である。本発明に従う皮膚プラスターの水蒸気透過率は、２４時間で、通常１０００ｇ／ｍ2未満、特定の実施態様の場合には４００ｇ／ｍ2未満、好ましくは２５０ｇ／ｍ2未満、特に好ましくは１５０ｇ／ｍ2未満である。
【００４３】
粘着剤層中の親水性水膨潤性粒子のおかげで、本発明に従う皮膚プラスターは、一定量の水分を吸収することができる。
【００４４】
吸収し得る水分量は、とりわけ、粘着剤層の厚さ、親水性水膨潤性粒子の材料および粘着剤層中のそれらの含有量に依存する。
【００４５】
好ましい実施態様において、本発明に従う皮膚プラスターは、少なくとも４０ｇ／ｍ2／６ｈ、好ましくは少なくとも５０ｇ／ｍ2／６ｈ、特に好ましくは少なくとも６０ｇ／ｍ2／６ｈ、および非常に特に好ましくは７０ｇ／ｍ2／６ｈの吸収能を有する。この吸収能は、２５０ｇ／ｍ2／６ｈまで、好ましくは３００ｇ／ｍ2／６ｈまで、特に好ましくは４００ｇ／ｍ2／６ｈまでおよび非常に特に好ましくは６００ｇ／ｍ2／６ｈまでである。この吸収能は、生理的食塩水（０．９Ｍ  ＮａＣｌ溶液）中に３７℃で６時間完全に皮膚プラスターを浸漬し、その後吸収した水の量を測定することにより測定される。
【００４６】
本発明に従う皮膚プラスターは、水分または傷の滲出液を吸収する被覆を有し得る。この吸収性カバーは、裏打層に面する粘着剤層の表面上に位置する。吸収層は、例えば、例えば、ガーゼ、アルギネート、コラーゲン、発泡体、高吸収性物質などのような任意の望ましく適切な材料からなり得る。この種の被覆およびそれに適切な材料は、当業者に公知である。
【００４７】
本発明に従う皮膚プラスターは、切創または擦り傷および傷跡、他の皮膚障害などをも被覆するのに適切である。
【００４８】
特定の実施態様において、本発明に従う皮膚プラスターは、その粘着剤層中に抗ウイルス性活性成分または抗ウイルス性活性成分の混合物を含む。
【００４９】
抗ウイルス性活性成分、少なくとも１つの抗ウイルス性活性成分または複数の抗ウイルス性活性成分は、好ましくは、アシクロビル、バラシクロビル、ペンシクロビル、ファムシクロビル、ブリブジン、アデニンアラビノシド、およびフォスカーネットという商品名でも知られているホスホノギ酸を含む活性成分の群より選択される。
【００５０】
この抗ウイルス性活性成分、少なくとも１つの抗ウイルス性活性成分または複数の抗ウイルス性活性成分はまた、ケイ酸、ｎ−ドコサノールおよびイドクスウリジンを含む活性成分の群からも選択され得る。これらの活性成分は主に抗ウイルス性であるとは考えられていないが、それにもかかわらず、良好な抗ウイルス性効果を有している。
【００５１】
粘着剤層中の抗ウイルス性活性成分（単数または複数）含有量は、活性成分を含有する粘着剤層の質量に基づいて、少なくとも０．１質量％、好ましくは少なくとも１．０質量％である。この活性成分含有粘着剤層は、活性成分を含有する粘着剤層の質量に基づいて、２０質量％までの活性成分を含み得るが、好ましくは１０質量％以下の活性成分を含む。用いられる活性成分の量は、用いられる活性成分または用いられる活性成分の混合物に依存することが当業者には公知である。
【００５２】
本発明に従う皮膚プラスターの実施態様は、例えば、口唇単純ヘルペス（Ｈｅｒｐｅｓ  ｓｉｍｐｌｅｓ  ｌａｂｉａｌｉｓ）に感染した場合のいわゆる「ヘルペス疱疹（ｈｅｒｐｅｓ  ｂｌｉｓｔｅｒｓ）」のように、ウイルス感染によって引き起こされる皮膚障害を被覆するのに適している抗ウイルス性活性成分。
【００５３】
本発明に従う皮膚プラスターは、裏打層に面するその表面上の粘着剤層を覆う、取り外し可能な保護層または保護フィルム（「剥離ライナー」）を有している。その粘着表面は、単一パートの保護層、またはその粘着表面を部分的に覆い得る２つまたはそれ以上の保護層によって完全に被覆され得、粘着表面全体が被覆されるのが好ましい。この保護層または保護フィルムは、皮膚に対してその皮膚プラスターを適用する前、または適用する間に取り除かれる。
【００５４】
保護層用の適切な材料としては、例えば、シリコン処理した紙またはプラスチックフィルム（例えば、ポリエチレンテレフタレート、ポリエステル、ポリエチレンでできている）があり、これらは、場合により汚れのつかないコーティングと共にで提供される。皮膚プラスターの粘着剤層を被覆するための保護層用の材料は、当業者に公知である。
【００５５】
保護層は、皮膚プラスターと同じ大きさおよび／または形状を有する必要はない。例えば、単一の保護層または複数の通常の保護層に対して、２つまたはそれ以上の皮膚プラスターを適用することが可能である。
【００５６】
特に、単一パートの保護層はまた、本発明に従う皮膚プラスター用の最初のパッケージの一環として設計され得る。
【００５７】
本発明に従う皮膚プラスターは、皮膚プラスターを製造する公知の方法を用いて製造され得る。
【００５８】
本発明に従う皮膚プラスターは、切創または擦り傷、傷跡、皮膚障害などの被覆として用いるのに非常に適切であり、これらは、良好な水蒸気透過性および同時に高い粘着力を有している。従って、本発明に従う皮膚プラスターは、それらとの長い装着時間によって特徴づけられ、皮膚プラスターの下に水分の望ましくない蓄積を生じることなく、湿潤創傷治癒に最適な条件を作り出すことが可能である。本発明は、以下の作業実施例によって例示される：
【実施例】
【００５９】
（実施例１）
２８９．５６ｇのＦｏｒａｌ  ８５Ｅ（脱水素ロジンのグリコールエステル）を、攪拌しながら２８８．０１ｇの分留工業用揮発油（ｓｐｅｃｉａｌ−ｂｏｉｌｉｎｇ−ｐｏｉｎｔ  ｓｐｉｒｉｔ）８０／１１０に加え、均一化した。その後、９９．２３ｇのＫｒａｔｏｎ  Ｄ  １１６１  ＮＵ（スチレンおよびイソプレンをベースにした直鎖ブロックコポリマー）を加えた。この混合物を均一化した。最後に、４３．２ｇのカルボキシメチルセルロースナトリウム（ＣＲＴ  ６００００  ＳＰＡ  ０７）を加え、その混合物を完全に均一になるまで混合した。
【００６０】
この混合物を、支持ペーパー（タイプＵ５０、５５ｇ／ｍ2、Ｓｍｉｔｈ＆Ｎｅｐｈｅｗ製）上のポリウレタンフィルムに２００μｍの厚さで分散させた。層にした塊を乾燥キャビネット中で、室温で４０分間、その後６０℃で３０分間乾燥させた。この結果、単位面積当たりの重量は、１００ｇ／ｍ2であった。それを剥離ライナー（ブランド：Ｓｉｌｐｈａｎ  １００μｍ  ｔｓｐＡＢ１、１４０ｇ／ｍ2）で被覆した。
【００６１】
（実施例２）
７２．４ｇのＦｏｒａｌ  ８５Ｅを３回に分けて、および２４．８ｇのＫｒａｔｏｎ  Ｄ１１６１を攪拌しながら  ７２．０ｇの分留工業用揮発油（ｓｐｅｃｉａｌ−ｂｏｉｌｉｎｇ−ｐｏｉｎｔ  ｓｐｉｒｉｔ）８０／１１０に加えた。  その後１０．８ｇのカルボキシメチルセルロースナトリウムを加え、攪拌して均一化した。この泡を含まない塊をシリコン加工したＰＥフィルムに２００μｍのコーティング厚で塗布し、温度を上げながら（１℃／分）、乾燥キャビネット中で室温から６０℃までもっていった。
【００６２】
得られた単位面積当たりの質量が９８ｇ／ｍ2の積層体を厚さ５０μｍのＰＵフィルムで被覆した。この積層体から、１．７７ｃｍ2の面積の丸いプラスターを切り取った。